(57)【要約】【課題】本発明の目的は、粉体の剥離を抑制しつつ、ブロッキングを防止し、さらに良好な融着性、表面性を有した成形体を得ることに適した発泡性ポリスチレン系樹脂粒子を提供することにある。【解決手段】発泡性ポリスチレン系樹脂粒子１００重量部に対し、２５℃における屈折率が１．４７〜１．６０を示すメチルフェニルポリシロキサンＡを０．０３重量部〜０．１５重量部、２５℃における屈折率が１．４１〜１．４６を示すメチルフェニルポリシロキサンＢを０．０１重量部〜０．０６重量部が樹脂表面に塗布されたことを特徴とする発泡性ポリスチレン系樹脂粒子により達成できる。【選択図】なし【特許請求の範囲】
【請求項１】
発泡性ポリスチレン系樹脂粒子１００重量部に対し、２５℃における屈折率が１．４７〜１．６０を示すメチルフェニルポリシロキサンＡを０．０３重量部〜０．１５重量部、２５℃における屈折率が１．４１〜１．４６を示すメチルフェニルポリシロキサンＢを０．０１重量部〜０．０６重量部が樹脂表面に塗布されたことを特徴とする発泡性ポリスチレン系樹脂粒子。
【請求項２】
前記メチルフェニルポリシロキサンＡが、フェニル基が含まれている割合が１０ｍｏｌ％〜４０ｍｏｌ％であることを特徴とする、請求項１に記載の発泡性ポリスチレン系樹脂粒子。
【請求項３】
前記メチルフェニルポリシロキサンＢが、フェニル基が含まれている割合が１ｍｏｌ％〜２０ｍｏｌ％であることを特徴とする、請求項１または２に記載の発泡性ポリスチレン系樹脂粒子。
【請求項４】
前記メチルフェニルポリシロキサンＡの２５℃における粘性が１００ｍｍ2／ｓ〜６０００ｍｍ2／ｓであることを特徴とする、請求項１〜３のいずれかに記載の発泡性ポリスチレン系樹脂粒子。
【請求項５】
前記メチルフェニルポリシロキサンＢの２５℃における粘性が１００ｍｍ2／ｓ〜４０００ｍｍ2／ｓであることを特徴とする、請求項１〜４のいずれかに記載の発泡性ポリスチレン系樹脂粒子。
【請求項６】
請求項１〜５のいずれかに記載の発泡性ポリスチレン系樹脂粒子を発泡させたものであることを特徴とする、ポリスチレン系樹脂予備発泡粒子。
【請求項７】
請求項６に記載のポリスチレン系樹脂予備発泡粒子を型内成形したものであることを特徴とする、ポリスチレン系樹脂発泡体。
【発明の詳細な説明】
【技術分野】
【０００１】
本発明は、発泡性ポリスチレン系樹脂粒子に関するものである。
【背景技術】
【０００２】
発泡性ポリスチレン系樹脂粒子は、比較的安価で、特殊な方法を用いずに蒸気等で発泡成形ができ、高い緩衝・断熱の効果が得られる為、社会的に有用な材料である。
【０００３】
発泡性ポリスチレン系樹脂粒子は、例えば、ポリスチレン系樹脂粒子に発泡剤（すなわち該粒子を僅かに膨潤せしめるにとどまる易揮発性の脂肪族炭化水素、例えばブタン、ペンタン等）を水性懸濁液中で含浸せしめる方法により製造される。このようにして製造された発泡性ポリスチレン系樹脂粒子は、発泡ポリスチレン系樹脂成形体を製造するための原料として用いられる。
【０００４】
発泡ポリスチレン系樹脂成形体を工業的及び経済的に製造する方法としては、発泡性ポリスチレン系樹脂粒子を水蒸気等により予備発泡粒子とし、該予備発泡粒子を所望の形状を有する壁面に多数の小孔が穿設された閉鎖型の金型内に充填し、金型小孔より水蒸気等の加熱媒体を噴出せしめて予備発泡粒子の軟化点以上の温度に加熱し、互いに融着せしめた後に、冷却工程を経て、金型内より取り出して所望の形状の発泡スチレン系樹脂成形体を製造する方法がある。
【０００５】
また、該予備発泡粒子を得る段では、粉体状の外添剤を塗布することで予備発泡粒子同士が結合した状態（ブロッキングという）を解消している。
【０００６】
一方、近年市場において外添剤である粉体が剥離することにより、予備発泡時の樹脂送粒によるフィルター、及び成形時金型のスリットが詰まることによる蒸気使用量の増加、送粒時の配管詰まりによる流動性の悪化等の問題が生じている。しかしながら、予備発泡でのブロッキングを抑制するために粉体を使用せざるを得なかった。
【０００７】
特許文献１では、発泡性ポリスチレン系樹脂粒子表面にメチルフェニルシリコーンオイル（２５℃での屈折率１．４５以上）、及び高級脂肪酸の金属塩を塗布することで、成形サイクルを短縮し、かつ強度に優れ、光沢のある表面性を有する成形体を得るための発泡性ポリスチレン系樹脂粒子、およびその製造方法が提案されている。しかしながら、この手法においては、予備発泡時の樹脂送粒によるフィルター、及び成形時金型のスリットを閉塞させる可能性のある粉体（高級脂肪酸の金属塩）を必須成分としていることから、粉体の剥離によるフィルター詰まりや金型汚染の改善には至っていない。
【０００８】
また、特許文献２では、発泡性ポリスチレン系樹脂粒子表面にブロッキング防止剤、及び成形時冷却時間短縮効果を有する表面改質剤を使用することで、予備発泡時のブロッキングを抑制し、さらにサイクル短縮効果をえるための発泡性ポリスチレン系樹脂粒子の製造方法が提案されている。しかしながら、この手法では、表面改質剤により成形時の冷却時間は短縮されるが、成形体の表面気泡に微細な亀裂が入るため、成形体の表面性が悪化し、強度の低下、割れの恐れが生じる。
【０００９】
特許文献３では、実施例において発泡性ポリスチレン系樹脂粒子表面にジメチルポリシロキサン、およびメチルフェニルポリシロキサンを被覆させることで、成形時の金型充填率を向上させ、さらには良好な表面性の成形体を得るための発泡性ポリスチレン系樹脂粒子、およびその製造方法が提案されている。しかしながら、この手法では、ジメチルポリシロキサンを使用していることからメチルフェニルポリシロキサンに比べポリスチレンとの相溶性が低下し、ブロッキング抑制効果が低くなる。
【００１０】
特許文献４では、発泡性ポリスチレン系樹脂粒子表層付近にジメチルポリシロキサンを１５ｍＬ（発泡性ポリスチレン系樹脂粒子１００重量部当り０．０９６５重量部）を含浸させ、次いで表面にフェニル基を含むシリコンオイルを０．０２重量部以上０．１０重量部以下被覆させ、さらにベヘニン酸トリグリセリド、及びエチレンビスステアリン酸アミド等の粉体を塗布することで、ブロッキングを抑制し、良好な表面性の成形体を得るための発泡性ポリスチレン系樹脂粒子が提案されている。しかしながら、この手法においては、ジメチルポリシロキサンを水中で発泡剤と共に高温高圧で含浸させる必要があり外添剤を添付する方法に比べ生産性が劣る。また、ベヘニン酸トリグリセリド、及びエチレンビスステアリン酸アミドといった粉体外添剤を塗布することで、表面性を向上しかつ予備発泡時のブロッキングを防止しているが、粉体の剥離によるフィルター詰まりや金型汚染の改善には至っていない。
【先行技術文献】
【特許文献】
【００１１】
【特許文献１】特開２００７−２４６７０５号公報
【特許文献２】特開昭６０−２０３６４７号公報
【特許文献３】特開平０２−００３４３５号公報
【特許文献４】特開平０３−１７７４３８号公報
【発明の概要】
【発明が解決しようとする課題】
【００１２】
以上のような状況に鑑み、本発明の目的は、粉体の剥離を抑制しつつ、ブロッキングを防止し、さらに良好な融着性、表面性を有した成形体を得ることに適した発泡性ポリスチレン系樹脂粒子を提供することにある。
【課題を解決するための手段】
【００１３】
本発明者らは、上記従来技術の欠点を改善することを目的とし、鋭意研究を行った結果、本発明を完成するに至った。
【００１４】
すなわち、本発明の第１は、発泡性ポリスチレン系樹脂粒子１００重量部に対し、２５℃における屈折率が１．４７〜１．６０を示すメチルフェニルポリシロキサンＡを０．０３重量部〜０．１５重量部、２５℃における屈折率が１．４１〜１．４６を示すメチルフェニルポリシロキサンＢを０．０１重量部〜０．０６重量部が樹脂表面に塗布されたことを特徴とする発泡性ポリスチレン系樹脂粒子。
【００１５】
第２の発明は、前記メチルフェニルポリシロキサンＡが、フェニル基が含まれている割合が１０ｍｏｌ％〜４０ｍｏｌ％であることを特徴とする、第１の発明に記載の発泡性ポリスチレン系樹脂粒子。
【００１６】
第３の発明は、前記メチルフェニルポリシロキサンＢが、フェニル基が含まれている割合が１ｍｏｌ％〜２０ｍｏｌ％であることを特徴とする、第１または第２の発明に記載の発泡性ポリスチレン系樹脂粒子。
【００１７】
第４の発明は、前記メチルフェニルポリシロキサンＡの２５℃における粘性が１００ｍｍ2／ｓ〜６０００ｍｍ2／ｓであることを特徴とする、第１〜３の発明いずれかに記載の発泡性ポリスチレン系樹脂粒子。
【００１８】
第５の発明は、前記メチルフェニルポリシロキサンＢの２５℃における粘性が１００ｍｍ2／ｓ〜４０００ｍｍ2／ｓであることを特徴とする、第１〜４の発明いずれかに記載の発泡性ポリスチレン系樹脂粒子。
【００１９】
第６の発明は、第１〜５の発明いずれかに記載の発泡性ポリスチレン系樹脂粒子を、発泡させたものであることを特徴とする、ポリスチレン系樹脂予備発泡粒子。
【００２０】
第７の発明は、第６の発明に記載のポリスチレン系樹脂予備発泡粒子を型内成形したものであることを特徴とする、ポリスチレン系樹脂発泡体。
【発明の効果】
【００２１】
本発明により、粉体の剥離を抑制しつつ、ブロッキングを防止し、さらに良好な融着性、表面性を有した成形体を得ることに適した発泡性ポリスチレン系樹脂粒子を得ることができる。
【発明を実施するための形態】
【００２２】
本発明において、２５℃における屈折率が１．４７〜１．６０を示すメチルフェニルポリシロキサンをメチルフェニルポリシロキサンＡと表わし、２５℃における屈折率が１．４１〜１．４６を示すメチルフェニルポリシロキサンをメチルフェニルポリシロキサンＢと表わす。
【００２３】
本発明は、発泡性ポリスチレン系樹脂粒子を１００重量部とした場合に、メチルフェニルポリシロキサンＡを０．０３重量部〜０．１５重量部、かつメチルフェニルポリシロキサンＢを０．０１重量部〜０．０６重量部が樹脂表面に塗布されたことを特徴とする。さらに、良好な成形体を得られることから、メチルフェニルポリシロキサンＡが０．０５重量部〜０．１０重量部であることが好ましい。メチルフェニルポリシロキサンＡの塗布量が０．０３重量部未満の場合、成形体の融着性が悪化する。また、０．１５重量部を超える場合、成形体の表面性が悪化する。さらに、良好な成形体を得られることから、メチルフェニルポリシロキサンＢが０．０２重量部〜０．０４重量部であることが好ましい。メチルフェニルポリシロキサンＢの塗布量が０．０１重量部未満の場合、予備発泡時のブロッキングが増加する。また、０．０６重量部を超える場合、成形体の融着性が悪化する。
【００２４】
本発明は、メチルフェニルポリシロキサンＡのフェニル基が含まれている割合が１０ｍｏｌ％〜４０ｍｏｌ％であることが好ましい。メチルフェニルポリシロキサンＡのフェニル基が含まれている割合が１０ｍｏｌ％未満の場合、ポリスチレンとの相溶性が低下し表面塗布の際均一性が低下する。また、４０ｍｏｌ％を超える場合、ポリスチレンとの相溶性が高くなることに起因して強い可塑剤として働き成形体の表面性を悪化させる。
【００２５】
本発明は、メチルフェニルポリシロキサンＢのフェニル基が含まれている割合が１ｍｏｌ％〜２０ｍｏｌ％であることが好ましい。メチルフェニルポリシロキサンＢのフェニル基が含まれている割合が１ｍｏｌ％未満の場合、ポリスチレンとの相溶性が低下し表面塗布の際均一性が低下する。また、２０ｍｏｌ％を超える場合、ブロッキング抑制効果が低下する。
【００２６】
本発明におけるメチルフェニルポリシロキサンの屈折率はフェニル基の含有量に依存する。フェニル基の含有率が増加する程、屈折率は大きくなる関係にある。メチルフェニルポリシロキサンの屈折率が１．４１未満の場合、フェニル基の含有率が低くポリスチレンとの相溶性が低下し、表面塗布の際均一性が低下する。メチルフェニルポリシロキサンの屈折率が１．６０を超える場合、フェニル基の含有率が高くなりポリスチレンとの相溶性が高くなることに起因して強い可塑剤として働き成形体の表面性を悪化させる。
【００２７】
本発明は、メチルフェニルポリシロキサンＡの２５℃における粘性が１００ｍｍ2／ｓ〜６０００ｍｍ2／ｓであることが好ましい。メチルフェニルポリシロキサンＡの２５℃における粘性が１００ｍｍ2／ｓ未満の場合、シロキサンとしての特性が十分に発揮されない。また、６０００ｍｍ2／ｓを超える場合、分子量が大きいことに起因して粒子に十分に浸透しない。
【００２８】
本発明は、メチルフェニルポリシロキサンＢの２５℃における粘性が１００ｍｍ2／ｓ〜４０００ｍｍ2／ｓであることが好ましい。メチルフェニルポリシロキサンＢの２５℃における粘性が１００ｍｍ2／ｓ未満の場合、シロキサンとしての特性が十分に発揮されない。また、４０００ｍｍ2／ｓを超える場合、分子量が大きいことに起因して粒子に十分に浸透しない。
【００２９】
本発明のメチルフェニルポリシロキサンとは、一般式（１）で示される構造を有するポリシロキサンが好ましい。
【００３０】
【化１】
2018058957.tif 000002
【００３１】
上記一般式（１）で示されるメチルフェニルポリシロキサンのＭｅはメチル基を表わし、Ｐｈはフェニル基を表わす。また、繰り返し単位のｍ、ｎは、任意の自然数（１，２，３等）である。本発明において用いる一般式（１）で示されるメチルフェニルポリシロキサンは、ジメチル部分とジフェニル部分がランダムに結合したものでも良く、規則的に配列したものでもよい。
【００３２】
本発明の発泡性ポリスチレン系樹脂粒子には、さらに外添剤及び添付剤として、ブロッキング防止剤、融着促進剤等を、本発明の効果を阻害しない範囲で含有してもよい。
【００３３】
外添剤及び添付剤の具体例としては、例えば、ラウリン酸トリグリセライド、ステアリン酸トリグリセライド、リノール酸トリグリセライドなどの脂肪酸トリグリセライド、ラウリン酸ジグリセライド、ステアリン酸ジグリセライド、リノール酸ジグリセライドなどの脂肪酸ジグリセライド、ラウリン酸モノグリセライド、ステアリン酸モノグリセライド、リノール酸モノグリセライドなどの脂肪酸モノグリセライド、ステアリン酸亜鉛、ステアリン酸カルシウム、ステアリン酸マグネシウム、ステアリン酸アルミニウム、ラウリン酸亜鉛、ラウリン酸カルシウムなどの脂肪酸金属塩、ポリオキシエチレンセチルエーテル、ポリオキシエチレンオレイルエーテル、ポリオキシエチレンステアリルエーテル、ポリオキシエチレンラウレート、ポリオキシエチレンパルミテート、ポリオキシエチレンステアレート、ポリオキシエチレンオレエート等の非イオン界面活性剤などが挙げられる。これら外添剤は単独で用いてもよいし、２種以上を混合してもよい。また、これら外添剤及び添付剤は発泡剤含浸時に水系に添加してもよいし、脱水後に若しくは乾燥後に添加し被覆してもよく、被覆方法によらない。好ましい被覆方法は、乾燥後に添付し、混合撹拌することにより被覆する方法である。
【００３４】
本発明において、メチルフェニルポリシロキサンは液状であることから、粉体が剥離することがなく、成形時金型のスリットが詰まることによる蒸気使用量の増加、及び送粒時の配管詰まりによる送粒性の悪化等の問題が生じることはない。
【００３５】
本発明におけるメチルフェニルポリシロキサンを発泡性ポリスチレン系樹脂粒子に塗布するのにかかる時間及び、攪拌時間としては、塗布ムラなく表面に均一に塗布できる時間であれば何分でもよい。さらに、投入時間としては攪拌中に１〜１５０秒かけて投入するのがよい。
【００３６】
本発明で用いられる混合機器としては、例えば、スーパーミキサー、ナウタミキサー、ユニバーサルミキサー、プロシェアミキサー、アペックスミキサー、ヘンシェルミキサー、レーディゲーミキサー、リボンブレンター、タンブラ−型ブレンター、ヘンシェル型ミキサー等、均一に塗布できるものであればよく、混合能力及びメチルフェニルポリシロキサンの塗布量、粘度を鑑み混合時間等を調整することにより、上記いずれのタイプの混合機であっても均一に塗布された発泡性ポリスチレン系樹脂粒子を得ることができる。
【００３７】
本発明の発泡性ポリスチレン系樹脂粒子を構成するスチレン系発泡性樹脂としては、単量体成分としてスチレンを６０重量部以上含む重合体がよい、具体的にはスチレン単独重合体、スチレン−エチレン系共重合体、スチレン−ブタジエン系共重合体、スチレン−アクリロニトリル系共重合体、スチレン−アクリル酸エステル系共重合体等が挙げられる。
【００３８】
これらのうちでも、発泡性ポリスチレン系樹脂粒子を構成する基材樹脂は、スチレン系単量体およびアクリル酸エステル系単量体を共重合して得られるもがよい。
【００３９】
本発明の発泡性ポリスチレン系樹脂粒子に用いられるスチレン系原料としては、例えば、スチレン、α−メチルスチレン、パラメチルスチレン、ｔ−ブチルスチレン、クロルスチレン等のスチレン系誘導体が挙げられる。これらスチレン系単量体は、単独で用いてもよいし、２種以上を混合して用いてもよい。
【００４０】
本発明の発泡性ポリスチレン系樹脂粒子を構成するアクリル酸エステル系単量体としては、例えば、アクリル酸メチル、アクリル酸ブチル、などのアクリル酸アルキルエステルが挙げられる。これらアクリル酸エステル系単量体は、単独で用いてもよいし、２種以上を混合して用いてもよい。
【００４１】
なお、基材樹脂における単量体組成に関しては、重合法としてシード懸濁重合法を実施する場合には、シードとなる樹脂粒子中の単量体組成も単量体組成に反映させる。
【００４２】
本発明の発泡性ポリスチレン系樹脂粒子中に含有される単量体成分は、０．３重量部未満である。含有される単量体成分は、発泡性ポリスチレン系樹脂粒子を発泡して得られる発泡成形体から揮発する傾向があり、特に含有される単量体成分が０．３重量部以上では、医療分野あるいは直接食品に接触する包装材料分野、もしくは自動車や建築の部材向けには、好ましくない。
【００４３】
含有単量体成分量は、ポリスチレン系樹脂粒子を重合する際の開始剤の使用量と重合温度の組み合わせにより、制御することができる。例えば、開始剤の使用量を多くする、重合温度を高くすることにより、含有単量体成分を下げることができる。
【００４４】
本発明の発泡性ポリスチレン系樹脂粒子には、沸点が５０℃以上の溶剤及び可塑剤を、本発明の効果を阻害しない範囲で含有してもよい。
【００４５】
沸点が５０℃以上の溶剤及び可塑剤の具体例としては、例えば、へキサン、ヘプタン等のＣ６以上の脂肪族炭化水素、シクロヘキサン、シクロオクタン等のＣ６以上の脂環族炭化水素、ジイソブチルアジペート、ジオクチルアジペート、ジブチルセバケート、グリセリントリステアレート、グリセリントリカプリレート、ヤシ油、パーム油、菜種油、などが挙げられる。
【００４６】
本発明における発泡性ポリスチレン系樹脂粒子における発泡剤の含有量は、発泡性ポリスチレン系樹脂粒子１００重量部に対して、３．０重量部〜９．０重量部が好ましい。３．５重量部〜８．５重量部がさらに好ましく、４．０重量部〜７．０重量部が特に好ましい。
【００４７】
発泡剤の含有量が３．０重量部未満では、予備発泡時間が長くなると共に、成形時の融着率が低下する傾向があり、製造コストが高くなり、経済的に不利である。発泡剤の含有量が９．０重量部以上では、成形体が収縮し、成形体の外観を損なう傾向がある。
【００４８】
本発明にて用いられる発泡剤としては、例えば、プロパン、ブタン、ペンタン等の脂肪族炭化水素、シクロブタン、シクロペンタン等の脂環族炭化水素、メチルクロライド、ジクロルジフルオロメタン、ジクロルテトラフルオロエタン等のハロゲン化炭化水素が挙げられる。これら発泡剤は、単独で用いてもよいし、２種以上を混合して用いてもよい。これら発泡剤のうちでも、ブタンが、発泡力が良好である点から、好ましい。
【００４９】
本発明における発泡剤の使用量は、ポリスチレン系樹脂粒子１００重量部に対して、３．０重量部〜９．０重量部が好ましく、６．０重量部〜８．０重量部がより好ましい。
【００５０】
本発明におけるポリスチレン系予備発泡樹脂粒子における発泡剤の含有量は、ポリスチレン系予備発泡樹脂粒子１００重量部に対して、２．０重量部〜７．０重量部が好ましく、３．０重量部〜４．３重量部がより好ましい。
【００５１】
発泡剤の含有量が２．０重量部未満では、予備発泡時間が長くなると共に、成形時の融着率が低下する傾向があり、製造コストが高くなり、経済的に不利である。発泡剤の含有量が７．０重量部超では、成形体が収縮し、成形体の外観を損なう傾向がある。
【００５２】
本発明の発泡性ポリスチレン系樹脂粒子は、該発泡性ポリスチレン系樹脂粒子から得られる発泡成形体の切断面の気泡の平均弦長が５０μｍ以上２００μｍ未満である。好ましくは８０μｍ以上１２０μｍ未満である。
【００５３】
平均弦長が５０μｍ未満では、発泡体を構成するセルの膜厚みが薄くなり、内部融着及び表面性が低下する傾向がある。平均弦長が２００μｍ以上では、破壊強度（例えば、ＪＩＳ  Ａ９５１１の曲げ強度や箱状成形体底割強度など）の破断点変位が短くなり、脆い成形体となる傾向がある。
【００５４】
発泡体の切断面の気泡の平均弦長は、造核剤量によって制御することができる。例えば、造核剤を多くすると平均弦長は小さくなり、造核剤を少なくすると平均弦長は大きくなる。
【００５５】
本発明の発泡性ポリスチレン系樹脂粒子には、添加物として難燃剤、難燃助剤等を、本発明の効果を阻害しない範囲で含有してもよい。
【００５６】
本発明において含有されている難燃剤および難燃助剤としては、公知慣用のものが使用できる。難燃剤の具体例としては、例えば、ヘキサブロモシクロドデカン、テトラブロモブタン、ヘキサブロモシクロヘキサン等のハロゲン化脂肪族炭化水素系化合物、テトラブロモビスフェノールＡ、テトラブロモビスフェノールＦ、２，４，６−トリブロモフェノール等の臭素化フェノール類、テトラブロモビスフェノールＡ−ビス（２，３−ジブロモプロピルエーテル）、テトラブロモビスフェノールＡ−ビス（２，３−ジブロモ−２−メチルプロピルエーテル）、テトラブロモビスフェノールＡ−ジグリシジルエーテル、２，２−ビス［４'（２"，３"−ジブロモアルコキシ）−３'，５'−ジブロモフェニル］−プロパン等の臭素化フェノール誘導体、臭素化スチレン・ブタジエンブロック共重合体、臭素化ランダムスチレン・ブタジエン共重合体、臭素化スチレン・ブタジエングラフと共重合体などの臭素化ブタジエン・ビニル芳香族炭化水素共重合体（例えば、Ｃｈｅｍｔｕｒａ社製ＥＭＥＲＡＬＤ３０００、若しくは、特表２００９−５１６０１９号公報に開示されている）等が挙げられる。これら難燃剤は、単独で用いてもよいし、２種以上を混合して用いてもよい。
【００５７】
難燃助剤の具体例としては、例えば、クメンハイドロパーオキサイド、ジクミルパーオキサイド、ｔ−ブチルハイドロパーオキサイド、２，３−ジメチル−２，３−ジフェニルブタン等の開始剤を使用してもよい。
【００５８】
本発明の発泡性ポリスチレン系樹脂粒子は、これを予備発泡させ、その後、それを加熱発泡させ、発泡成形体とする。
【００５９】
予備発泡方法としては、例えば、円筒形の予備発泡装置を用いて、蒸気等で加熱して発泡させる等の、通常の方法を採用することができる。
【００６０】
予備発泡粒子を発泡成形させる方法としては、例えば、金型内に予備発泡粒子を充填し、蒸気等を吹き込んで加熱する方法により発泡成形体を得る、いわゆる型内発泡成形法等の通常の方法を採用することができる。
【実施例】
【００６１】
以下に、実施例および比較例を挙げるが、本発明は、これらによって制限されるものではない。
【００６２】
なお、測定評価法は、以下の通りに実施した。
【００６３】
＜粉剥離量測定＞
ブロアーを使用し発泡性ポリスチレン系樹脂粒子５００ｋｇを送粒した。ブロアー直近のフィルターの送粒前後の重量を測定し、その差を剥離量Ｘ［ｇ］とした。また、発泡性ポリスチレン系樹脂粒子に塗布した粉体外添剤の総量をＹ［ｇ］とし、剥離率［％］を下記式により算出した
剥離率［％］  ＝  Ｘ［ｇ］／Ｙ［ｇ］×１００。
【００６４】
＜予備発泡＞
攪拌機付き予備発泡機に発泡性ポリスチレン系樹脂粒子を投入し、水蒸気で加熱することにより発泡させ、見掛け倍率５〜８０倍の発泡性ポリスチレン系樹脂粒子を得た。ブロッキングは予備発泡粒子払出し時破砕機を停止させ、目開き１ｃｍの網を通しブロッキングしていない予備発泡粒子を送粒後、回収・重量測定し投入樹脂に対し回収した予備発泡粒子の割合を重量部で、以下の基準にて、評価した。
◎：ブロッキングの割合が０．１０％以下。
○：ブロッキングの割合が０．１０％超、０．１５％以下。
△：ブロッキングの割合が０．１５％超、０．２０％以下。
×：ブロッキングの割合が０．２０％超。
【００６５】
＜成形性評価＞
成形機[ダイセン製、ＫＲ−５７]を用いて、底面厚み３０ｍｍ、側面厚み２５ｍｍで長さ５５０ｍｍ×幅３５０ｍｍ×高さ１２０ｍｍサイズの箱形形状の金型内に充填し、吹き込み蒸気圧０．３〜０．８ｋｇｆ／ｃｍ2の範囲内で変化させた成型条件にて型内成形を行い、箱型の発泡成形品を得た。
【００６６】
得られた熱可塑性樹脂発泡体は、室温で２４時間乾燥させた後、下記の評価を実施した。尚、表１には吹き込み蒸気圧０．５０ｋｇｆ／ｃｍ2での放冷時間、融着性および表面性の評価結果を示す。
【００６７】
（１）融着性評価
得られた熱可塑性樹脂発泡体を破断し、破断面を観察して、粒子界面ではなく、粒子が破断している割合を求めて、以下の基準にて、融着性を判定した。
◎：粒子破断の割合が９０％以上。
○：粒子破断の割合が８０％以上、９０％未満。
△：粒子破断の割合が７０％以上、８０％未満。
×：粒子破断の割合が７０％未満。
（２）表面性評価
得られた熱可塑性樹脂発泡体の表面状態を目視観察し、以下の基準にて表面性を評価した。
◎：表面の溶融、粒間が無く、非常に美麗。
○：表面の溶融、粒間が少なく、美麗。
△：表面の溶融、粒間があり、外観やや不良。
×：表面の溶融、粒間が多く、外観不良。
【００６８】
（実施例１）
＜発泡性ポリスチレン系樹脂粒子へのポリシロキサンの塗布＞
２種のメチルフェニルポリシロキサンを塗布する基材樹脂として、発泡性ポリスチレン系樹脂粒子（製品名カネパールＳＧ：株式会社カネカ、発泡剤量：３．５〜８．５重量部）を用いた。
【００６９】
発泡性ポリスチレン系樹脂粒子を篩分けして、粒子径０．６ｍｍ〜１．１２ｍｍの発泡性ポリスチレン系樹脂粒子を分取した。
【００７０】
ナウタミキサー［ホソカワミクロン製］に予め投入しておいた前記発泡性ポリスチレン系樹脂粒子１００重量部に、２５℃における屈折率が１．４７〜１．６０を示すメチルフェニルポリシロキサンＡ（製品名ＫＦ−５４、屈折率１．５０５（２５ 度）、粘度４００ｍｍ2／ｓ（２５ 度）：信越化学) ０．０４０重量部を１２０秒間かけて投入し、１５分間ブレンドし、次いで２５℃における屈折率が１．４１〜１．４６を示すメチルフェニルポリシロキサンＢ（製品名ＫＦ−５０−１０００、屈折率１．４２５（２５ 度）、粘度１０００ｍｍ2／ｓ（２５ 度）：信越化学)０．０３０重量部を１２０秒間かけて投入し、１５分間ブレンドすることにより発泡性ポリスチレン系樹脂粒子を得た。
【００７１】
＜予備発泡粒子の製造＞
得られた発泡性ポリスチレン系樹脂粒子を、加圧式予備発泡機［大開工業製、ＢＨＰ］を用いて、吹き込み蒸気圧０．５ｋｇｆ／ｃｍ2の条件にて嵩倍率６５倍に予備発泡を実施した。この際、吹き込み蒸気にはエアーを切り込ませて、吹き込み蒸気温度を調節した。その後、常温下で１日放置して、養生乾燥を行った。
【００７２】
＜型内発泡成形体の製造＞
得られたポリスチレン系樹脂予備発泡粒子を、成形機[ダイセン製、ＫＲ−５７]を用いて、底面厚み３０ｍｍ、側面厚み２５ｍｍで長さ５５０ｍｍ×幅３５０ｍｍ×高さ１２０ｍｍサイズの箱形形状の金型内に充填し、吹き込み蒸気圧０．３〜０．８ｋｇｆ／ｃｍ2の成型条件にて型内成形を行い、箱型の発泡成形体を得た。
【００７３】
得られた発泡性ポリスチレン系樹脂粒子および発泡成形体を用いて評価を行い、その結果を表１に示す。
【００７４】
（実施例２）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部、及びメチルフェニルポリシロキサンＢ（製品名ＫＦ−５０−１０００：信越化学)０．０１５重量部に変更した以外は、実施例１と同様の操作により、発泡性ポリスチレン系樹脂粒子、予備発泡粒子、型内発泡成形体を得た。評価結果を、表１に示す。
【００７５】
（実施例３）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部に変更した以外は、実施例１と同様の操作により、発泡性ポリスチレン系樹脂粒子、予備発泡粒子、型内発泡成形体を得た。評価結果を、表１に示す。
【００７６】
（実施例４）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部、及びメチルフェニルポリシロキサンＢ（製品名ＫＦ−５０−１０００：信越化学)０．０５０重量部に変更した以外は、実施例１と同様の操作により、発泡性ポリスチレン系樹脂粒子、予備発泡粒子、型内発泡成形体を得た。評価結果を、表１に示す。
【００７７】
（実施例５）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．１３０重量部に変更した以外は、実施例１と同様の操作により、発泡性ポリスチレン系樹脂粒子、予備発泡粒子、型内発泡成形体を得た。評価結果を、表１に示す。
【００７８】
（実施例６）
＜発泡性ポリスチレン系樹脂粒子へのポリシロキサンの塗布＞において、シリコーン系外添剤の種類、及び塗布量をメチルフェニルポリシロキサンＡ（製品名ＫＦ−５４ＨＶ：信越化学) ０．０８０重量部に変更した以外は、実施例１と同様の操作により、発泡性ポリスチレン系樹脂粒子、予備発泡粒子、型内発泡成形体を得た。評価結果を、表１に示す。
【００７９】
（実施例７）
＜発泡性ポリスチレン系樹脂粒子へのポリシロキサンの塗布＞において、シリコーン系外添剤の種類、及び塗布量をメチルフェニルポリシロキサンＡ（製品名ＫＦ−５４：信越化学) ０．０８０重量部、及びメチルフェニルポリシロキサンＢ（製品名ＫＦ−５０−３００、屈折率１．４２５（２５ 度）、粘度３００ｍｍ2／ｓ（２５ 度）：信越化学)０．０３０重量部に変更した以外は、実施例１と同様の操作により、発泡性ポリスチレン系樹脂粒子、予備発泡粒子、型内発泡成形体を得た。評価結果を、表１に示す。
【００８０】
（実施例８）
＜発泡性ポリスチレン系樹脂粒子へのポリシロキサンの塗布＞において、シリコーン系外添剤の種類、及び塗布量をメチルフェニルポリシロキサンＡ（製品名ＫＦ−５４：信越化学) ０．０８０重量部、及びメチルフェニルポリシロキサンＢ（製品名ＫＦ−５０−３０００、屈折率１．４２５（２５ 度）、粘度３０００ｍｍ2／ｓ（２５ 度）：信越化学)０．０３０重量部に変更した以外は、実施例１と同様の操作により、発泡性ポリスチレン系樹脂粒子、予備発泡粒子、型内発泡成形体を得た。評価結果を、表１に示す。
【００８１】
（実施例９）
＜発泡性ポリスチレン系樹脂粒子へのポリシロキサンの塗布＞において、シリコーン系外添剤の種類、及び塗布量をメチルフェニルポリシロキサンＡ（製品名ＫＦ−５４：信越化学（０．０５０部）、製品名ＫＦ−５４ＨＶ、屈折率１．５０１（２５ 度）、粘度５０００ｍｍ2／ｓ（２５ 度）：信越化学（０．０３０部）)０．０８０重量部に変更した以外は、実施例１と同様の操作により、発泡性ポリスチレン系樹脂粒子、予備発泡粒子、型内発泡成形体を得た。評価結果を、表１に示す。
【００８２】
（実施例１０）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部、及びメチルフェニルポリシロキサンＢ（製品名ＫＦ−５０−１０００：信越化学)０．０２０重量部に変更し、ステアリン酸亜鉛０．１００重量部を追加した以外は、実施例１と同様の操作により、発泡性ポリスチレン系樹脂粒子、予備発泡粒子、型内発泡成形体を得た。評価結果を、表１に示す。
【００８３】
（比較例１）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０２０重量部に変更した以外は、実施例１と同様の操作により、発泡性ポリスチレン系樹脂粒子、予備発泡粒子、型内発泡成形体を得た。評価結果を、表１に示す。
【００８４】
（比較例２）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部、及びメチルフェニルポリシロキサンＢ（製品名ＫＦ−５０−１０００：信越化学)０．００５重量部に変更した以外は、実施例１と同様の操作により、発泡性ポリスチレン系樹脂粒子、予備発泡粒子、型内発泡成形体を得た。評価結果を、表１に示す。
【００８５】
（比較例３）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．０８０重量部、及びメチルフェニルポリシロキサンＢ（製品名ＫＦ−５０−１０００：信越化学)０．１００重量部に変更した以外は、実施例１と同様の操作により、発泡性ポリスチレン系樹脂粒子、予備発泡粒子、型内発泡成形体を得た。評価結果を、表１に示す。
【００８６】
（比較例４）
＜発泡性ポリスチレン系樹脂粒子へのポリシロキサンの塗布＞において、シリコーン系外添剤の塗布量をメチルフェニルポリシロキサンＡ（製品名ＫＦ−５４：信越化学) ０．２００重量部に変更した以外は、実施例１と同様の操作により、発泡性ポリスチレン系樹脂粒子、予備発泡粒子、型内発泡成形体を得た。評価結果を、表１に示す。
【００８７】
（比較例５）
＜発泡性ポリスチレン系樹脂粒子へのポリシロキサンの塗布＞において、シリコーン系外添剤の種類、及び塗布量をメチルフェニルポリシロキサンＡ（製品名ＫＦ−５４：信越化学) ０．１００重量部、及びジメチルポリシロキサン（製品名ＫＦ−９６−５００、屈折率１．４０３（２５ 度）、粘度５００ｍｍ2／ｓ（２５ 度）：信越化学)０．０５０重量部に変更した以外は、実施例１と同様の操作により、発泡性ポリスチレン系樹脂粒子、予備発泡粒子、型内発泡成形体を得た。評価結果を、表１に示す。
【００８８】
（比較例６）
＜発泡性ポリスチレン系樹脂粒子へのポリシロキサンの塗布＞において、外添剤（メチルフェニルポリシロキサンＡ、およびＢ）をステアリン酸亜鉛０．２００重量部、及びカスターワックス（ヒドロキシステアリン酸トリグリセリド）０．０５０重量部に変更した以外は、実施例１と同様の操作により、発泡性ポリスチレン系樹脂粒子、予備発泡粒子、型内発泡成形体を得た。評価結果を、表１に示す。（比較例６）では、ブロッキングを抑制し、かつ良好な成形体物性を得ることができる。一方、この処方においては粉体外添剤を使用していることから粉体が剥離することにより、実際の製造時には成形時金型のスリット詰まりによる蒸気使用量の増加、及び送粒時の配管詰まりによる流動性の悪化等の問題が生じるおそれがある。
【００８９】
【表１】
2018058957.tif 000003